(57)【特許請求の範囲】
【請求項１】
古紙を含む製紙原料の固形分１００重量部に対し０．１〜２０重量部の古紙原料由来でない硫酸カルシウムを添加し、前記原料を離解して紙料を得る工程、および
前記紙料を抄紙する抄紙工程を含む、
紙の製造方法。
【請求項２】
前記硫酸カルシウムがＣａＳＯ４・２Ｈ２ＯまたはＣａＳＯ４・０．５Ｈ２Ｏである、請求項１に記載の製造方法。
【請求項３】
前記抄紙工程におけるヘッドボックス内の前記紙料の硫酸カルシウムの２０℃における以下に定義される過飽和度が０．１〜２．０である、
過飽和度＝（硫酸イオン濃度）×（カルシウムイオン濃度）／（硫酸カルシウムの飽和濃度）
請求項１に記載の製造方法。
【発明の詳細な説明】
【技術分野】
【０００１】
本発明は紙の製造方法に関し、より詳しくは古紙を含む製紙原料の離解工程において特定量の硫酸カルシウムを添加することを含む、紙の製造方法に関する。
【背景技術】
【０００２】
近年の環境問題等を考慮して古紙の再利用が実施されている。例えば特許文献１には、廃石膏ボードから石膏残渣等を除去して古紙パルプを回収する方法が提案されている。
【０００３】
ところで紙の製造においては種々の薬品が使用されるので、各工程において薬品の反応等に起因して不溶性または難溶性の物質が生成して装置等に付着するという、いわゆるスケールがしばしば発生する。
【先行技術文献】
【特許文献】
【０００４】
【特許文献１】特許第４２９９３５４号
【発明の概要】
【発明が解決しようとする課題】
【０００５】
古紙原料を用いると硫酸カルシウムスケールの問題が特に顕著になる。これは添加される硫酸バンド由来の硫酸イオンと古紙原料に含まれる炭酸カルシウム由来のカルシウムイオンとの反応によって硫酸カルシウムが生成し、装置の壁等の表面で結晶化することが一因である。特に、硫酸カルシウムは強固で固いスケールを発生させるので除去が困難であり操業性を著しく低下させる。以上を鑑み、本発明は硫酸カルシウムスケールを低減した紙の製造方法を提供することを課題とする。
【課題を解決するための手段】
【０００６】
発明者らは、離解工程において特定量の硫酸カルシウムを添加することで前記課題を解決できることを見出し、本発明を完成した。すなわち、前記課題は以下の本発明により解決される。
（１）古紙を含む製紙原料の固形分１００重量部に対し０．１〜２０重量部の硫酸カルシウムを添加し、前記原料を離解して紙料を得る工程、および前記紙料を抄紙する抄紙工程を含む、紙の製造方法。
（２）前記硫酸カルシウムがＣａＳＯ４・２Ｈ２ＯまたはＣａＳＯ４・０．５Ｈ２Ｏである、（１）に記載の製造方法。
（３）前記硫酸カルシウムを添加する工程が、石膏ボード由来の古紙原料であって硫酸カルシウムを含有する古紙原料を添加する工程である、（１）に記載の製造方法。
（４）前記抄紙工程において、ヘッドボックス内の前記紙料の硫酸カルシウムの２０℃における過飽和度が０．１〜２．０である、請求項１に記載の製造方法。
【発明の効果】
【０００７】
本発明により硫酸カルシウムスケールを低減した紙の製造方法が提供できる。
【発明を実施するための形態】
【０００８】
以下、本発明を詳細に説明する。本発明において「〜」はその両端の値を含む。すなわち「Ｘ〜Ｙ」との範囲は両端の値ＸおよびＹを含む。
【０００９】
１．紙の製造方法
古紙を含む製紙原料の固形分１００重量部に対し０．１〜２０重量部の硫酸カルシウムを添加し、前記原料を離解して紙料を得る工程、および前記紙料を抄紙する抄紙工程を含む。
【００１０】
（１）古紙を含む製紙原料
古紙を含む製紙原料とは、一度製造された紙から回収した古紙を含む製紙用の原料である。したがって当該原料から得られる紙料は、パルプ繊維以外に填料や塗工層由来の顔料等を含む。本発明においては、例えば、印刷用紙、板紙等の通常の紙由来の古紙を含む製紙原料を使用できる。以下、本発明で用いる古紙を含む製紙原料を「原料Ａ」ともいう。後述するとおり、本発明は原料Ａに硫酸カルシウムを添加するために、原料Ａに石膏ボード由来の古紙を添加する態様を含む。石膏ボード由来の古紙は通常、原料の全固形分中１０〜５０重量％程度の石膏（硫酸カルシウム）を含む。よって、本発明で使用する原料Ａは硫酸カルシウムを含まないか、前記濃度未満の硫酸カルシウムを含むことが好ましい。
【００１１】
（２）硫酸カルシウム
本工程では前記原料（原料Ａ）に硫酸カルシウムを添加する。硫酸カルシウムとはカルシウムの硫酸塩であり、無水物（ＣａＳＯ２）、０．５水和物（ＣａＳＯ４・０．５Ｈ２Ｏ）、および２水和物（ＣａＳＯ４・２Ｈ２Ｏ）が存在する。本発明においては入手が容易であることから、２水和物または０．５水和物が好ましく、２水和物がより好ましい。粒状の硫酸カルシウムを添加することが好ましい。
【００１２】
硫酸カルシウムを添加することでスケールが回避できるメカニズムは後述するが、硫酸カルシウムの添加量が少なすぎるとこの効果が十分でなく、多すぎると製品に含まれる硫酸カルシウムの含有量が増加し、製品強度の低下を引き起こす恐れがある。よって、硫酸カルシウムの添加量は原料の固形分の合計１００重量部に対して０．１〜２０重量部であり、好ましくは０．３〜１５重量部である。原料の固形分とは、原料Ａに含まれるすべての固形成分であり、パルプ、填料、および顔料等である。
【００１３】
硫酸カルシウムの添加は、石膏ボード由来の古紙原料であって硫酸カルシウムを含有する古紙原料を添加することによって行ってもよい。石膏ボード由来の古紙原料であって硫酸カルシウムを含有する古紙原料とは、廃石膏ボードから得られる材料であり、石膏（硫酸カルシウム）の他にパルプ繊維等を含んでいてもよい。当該古紙原料（以下「原料Ｂ」ともいう）の配合割合は、前記硫酸カルシウムの濃度を達成できるように適宜調整されるが、１００重量部の原料Ａに対して、５０重量部未満であることが好ましく、４０重量部以下であることがより好ましく、３０重量部以下であることがさらに好ましい。原料Ｂの前記添加量が多いと抄紙した際の紙の灰分が高くなり、強度の低下などを引き起こす恐れがあるので好ましくない。したがって、原料Ｂと、これとは別の硫酸カルシウムを併用して、前記濃度を達成してもよい。
【００１４】
（３）パルプの離解
本工程では、硫酸カルシウムが添加された原料Ａを離解する。離解はパルパー等の当該分野で通常使用される装置を用いて実施できる。離解条件等も当該分野で公知のとおりとしてよい。当該工程で得られる紙料中の硫酸カルシウム濃度は紙料中０．１〜２０重量％であることが好ましい。
【００１５】
（４）パルプ処理、調成
上記離解後、異物を除去するために、当該分野で公知のクリーナーや丸穴スクリーン、スリットスクリーンなどの装置を用いて離解されたパルプを処理することができる。必要に応じて洗浄や濃縮処理を行ってもよい。ただしこれらの処理は必ずしも石膏分の除去を目的とはしない。また、必要に応じて歩留剤、紙力増強剤、凝集剤など、当該分野で公知の薬品を添加してもよい。
【００１６】
（５）抄紙
本工程においては、前記（１）〜（４）の工程を含む方法で製造した紙料を抄紙する。抄紙工程は当該分野で公知の装置および条件を適用して実施してよい。例えば、抄紙機としては、長網型湿式抄紙機、ツインワイヤー抄紙機、ヤンキー抄紙機、円網抄紙機、円網短網コンビネーション抄紙機が挙げられる。
【００１７】
２．メカニズム等
本発明によって硫酸カルシウムのスケールが低減できるメカニズムは限定されないが、添加した硫酸カルシウムが種晶のような機能を発現することによると考えられる。すなわち、添加した硫酸カルシウム表面に、紙料中や白水中（以下まとめて「系中」ともいう）に存在する硫酸イオンおよびカルシウムイオンが硫酸カルシウムを生成しながら析出する。つまり系中に存在する当該イオンを添加した硫酸カルシウムがトラップするので、装置の壁等へのスケールが妨げられると考えられる。
【００１８】
一方、添加した硫酸カルシウムが存在しないと、系中では硫酸イオンおよびカルシウムイオンの濃度が高くなって過飽和の状態となり、装置の壁等に核となる箇所があればそこを起点にスケールが発生する。したがって、系中の硫酸カルシウムの過飽和度により、製造工程におけるスケールの発生しやすさをモニターすることができる。過飽和度は２０℃において具体的に（硫酸イオン濃度）×（カルシウムイオン濃度）／（硫酸カルシウムの飽和濃度）として求めることができる。本発明においては紙料中の過飽和度が０．１〜２．０であることが好ましく、０．１〜１．９であることがより好ましく、０．１〜１．８であることがさらに好ましく０．１〜１．３であることが特に好ましい。また、硫酸や硫酸バンドなどの薬品を試料に添加することで過飽和度を調整することができる。本発明においてはヘッドボックス中の紙料の過飽和度が前記範囲にあることが好ましい。ヘッドボックスとは紙料を貯留し、抄紙網に紙料を供給するための装置である。
【００１９】
３．本発明で得られる紙
添加した硫酸カルシウムおよび系中の前記イオンをトラップした硫酸カルシウムは最終的に製造される紙の中に取り込まれ、取り込まれない分は製造工程中を循環する。このため、本発明によって製造された紙中の硫酸カルシウム濃度は比較的高い。硫酸カルシウムは、紙の全固形成分１００重量部中、０．１〜２０重量部含まれることが好ましい。
【実施例】
【００２０】
以下、実施例を挙げて本発明を詳細に説明する。
古紙を含む製紙原料として、段ボール古紙および雑誌古紙を５０／５０（重量比）で混合したものを用い、長網抄紙機を用いて紙を製造した。
【００２１】
［実施例１］
古紙を含む製原料の固形成分１００重量部に対し０．５重量部の硫酸カルシウムを添加し、パルパーを用いてパルプを離解した。その後、クリーナーを用いて重量異物を除去した後、スリットスクリーン（０．２５ｍｍ巾）を用いて異物を除去した。このようにして得た紙料をヘッドボックスから長網抄紙機に吐出して抄紙速度３００ｍ／分で抄紙して、坪量が１２０ｇ／ｍ２の紙を製造した。製造開始時点でヘッドボックス内の紙料を採取して、２０℃の雰囲気下に静置した。次いで紙料中の硫酸イオン濃度およびカルシウムイオン濃度を測定した。前述の式に基づいて硫酸カルシウム過飽和度を算出したところ、１．３であった。本例ではいずれの工程においてもスケールは発生しなかった。
【００２２】
［比較例１］
硫酸カルシウムを添加しなかった以外は実施例１と同様にして紙を製造した。製造開始時の硫酸カルシウム過飽和度は２．５であった。本例で、このまま製造を継続するとスケールが発生した。
【００２３】
［実施例２］
古紙を含む製紙原料の固形成分１００重量部に対し３．２重量部の硫酸カルシウムを添加した以外は、実施例１と同様にして紙を製造した。製造開始時点における紙料中の硫酸カルシウム過飽和度は２．０であった。本例ではいずれの工程においてもスケールは発生しなかった。
【００２４】
［比較例２］
硫酸カルシウムを添加しなかった以外は実施例１と同様にして紙を製造した。製造開始時の硫酸カルシウム過飽和度は２．１であった。本例で製造を継続するとスケールが発生した。
【００２５】
本発明により、スケールを発生させることなく紙を製造することが可能となる。